(57)【要約】【課題】  本発明の目的は、露光光源、露光方式が異なる様々なデジタル露光装置で露光した場合でも、文字画像の再現性に優れ、均一濃度シーンにおける画像走査ムラ耐性が向上し、透過鑑賞の際の黒のしまり（最高濃度）に優れ、かつ様々な光源での再現安定性に優れたハロゲン化銀カラー写真感光材料を提供することができる。【解決手段】  透過支持体上に、感光性ハロゲン化銀乳剤を含有するイエロー色画像形成層、マゼンタ色画像形成層、シアン色画像形成層を各々少なくとも１層有し、該感光性ハロゲン化銀乳剤が塩化銀含有率９５モル％以上のハロゲン化銀粒子を含有し、一画素当たり１０-10秒以上、１０-3秒以下の露光時間で露光した後、発色処理して得られた色画像の有効階調領域（ＶＥ）が、各色画像形成層の全てが０．７５以上、１．００以下であることを特徴とするハロゲン化銀カラー写真感光材料。【選択図】        なし【特許請求の範囲】
【請求項１】
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が、各色画像形成層の全てが０．７５以上、１．００以下であることを特徴とするハロゲン化銀カラー写真感光材料。
【請求項２】
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が最大となる色画像形成層のＶＥ値をＡとし、最小となる色画像形成層のＶＥ値をＢとしたとき、その差ΔＶＥ1（Ａ−Ｂ）が、０以上、０．０６以下であることを特徴とするハロゲン化銀カラー写真感光材料。
【請求項３】
透過支持体上に、感光性ハロゲン化銀乳剤を含有するイエロー色画像形成層、マゼンタ色画像形成層、シアン色画像形成層の各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が、各色画像形成層の全てが０．８０以上、１．１５以下であることを特徴とするハロゲン化銀カラー写真感光材料。
【請求項４】
透過支持体上に、感光性ハロゲン化銀乳剤を含有するイエロー色画像形成層、マゼンタ色画像形成層、シアン色画像形成層の各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が最大となる色画像形成層のＶＥ値とＣとし、最小となる色画像形成層のＶＥ値をＤとしたとき、その差ΔＶＥ2（Ｃ−Ｄ）が、０以上、０．１０以下であることを特徴とするハロゲン化銀カラー写真感光材料。
【請求項５】
透過支持体上に、感光性ハロゲン化銀乳剤を含有するイエロー色画像形成層、マゼンタ色画像形成層、シアン色画像形成層を各々少なくとも１層を有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が、各色画像形成層の全てが４．３以上、６．５以下であることを特徴とするハロゲン化銀カラー写真感光材料。
【請求項６】
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が最大となる色画像形成層の最大ポイントガンマ〔Ｐ−γ（ｍａｘ）〕をＥとし、最小となる色画像形成層の最大ポイントガンマ〔Ｐ−γ（ｍａｘ）〕をＦとしたとき、その差ΔＰγmax1（Ｅ−Ｆ）が、０以上、０．５０以下であることを特徴とするハロゲン化銀カラー写真感光材料。
【請求項７】
透過支持体上に、感光性ハロゲン化銀乳剤を含有するイエロー色画像形成層、マゼンタ色画像形成層、シアン色画像形成層を各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が、各色画像形成層の全てが５．０以上、７．０以下であることを特徴とするハロゲン化銀カラー写真感光材料。
【請求項８】
透過支持体上に、感光性ハロゲン化銀乳剤を含有するイエロー色画像形成層、マゼンタ色画像形成層、シアン色画像形成層を各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が最大となる色画像形成層の最大ポイントガンマ〔Ｐ−γ（ｍａｘ）〕をＧとし、最小となる色画像形成層の最大ポイントガンマ〔Ｐ−γ（ｍａｘ）〕をＨとしたとき、その差ΔＰγmax2（Ｇ−Ｈ）が、０以上、０．６０以下であることを特徴とするハロゲン化銀カラー写真感光材料。
【請求項９】
光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．０以上であることを特徴とする請求項１、２、５または６に記載のハロゲン化銀カラー写真感光材料。
【請求項１０】
光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量から、ΔＬｏｇＥで１．５高い露光量点における透過濃度が３．４以上であることを特徴とする請求項３、４、７または８に記載のハロゲン化銀カラー写真感光材料。
【請求項１１】
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．０以上であって、かつマゼンタ色画像を形成する発色色素の分光スペクトルが、下式（Ｉ）で表されるΔλＨが８０ｎｍ以上、１１０ｎｍ以下であることを特徴とするハロゲン化銀カラー写真感光材料。
式（Ｉ）
ΔλＨ＝λＬ−λＬ′
〔式中、λＬはマゼンタ発色色素の最大吸収波長における最小濃度＋１．０を１００％とした時の吸収波形上で、５０％の濃度点における長波長側の波長であり、λＬ′は該５０％濃度点における短波長側の波長である。〕
【請求項１２】
透過支持体上に、感光性ハロゲン化銀乳剤を含有するイエロー色画像形成層、マゼンタ色画像形成層、シアン色画像形成層を各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．４以上であって、かつマゼンタ色画像を形成する発色色素の分光スペクトルが、前式（Ｉ）で表されるΔλＨが９５ｎｍ以上、１２０ｎｍ以下であることを特徴とするハロゲン化銀カラー写真感光材料。
【発明の詳細な説明】
【技術分野】
【０００１】
本発明は、新規のハロゲン化銀カラー写真感光材料に関し、詳しくは透過鑑賞における白黒画像で構成された文字画像の描写性と、より高濃度で画像描写に優れたハロゲン化銀カラー写真感光材料に関するものである。
【背景技術】
【０００２】
近年、大型のカラー写真プリントやインクジェットプリント等による展示広告が増えている。これらの広告展示用プリントは、画像照射光の反射・透過により明るい場所での展示にとどまらず、暗い室内、屋内、あるいは夜間の屋外等であっても展示を可能とする。広告展示用プリントは、その用途から鮮やかな画像を提供する必要があり、一般のカラープリントよりも高い画像濃度であることが一般的である。広告展示用途においてインクジェットプリントの簡便性がその増加を促している側面がある反面、画像の優れた安定性により銀塩カラー写真プリントは広告業界においていまだに優勢に立っている。広告展示用プリントは屋外、屋内、室内いずれでも使用され、常時蛍光灯等の光照射が連続的に行われるという性質であるため、画像安定性が必要な特性であることは言うまでもない。従って広告業界においては銀塩カラー写真プリントの特徴である画像安定性はより優れたものが提供されることが必要となっている。
【０００３】
一方、広告展示用途においてはネガ上に記録された画像をプリントすべき感光材料上に光学的に結像させて露光する方法が従来一般的であったが、近年は画像をいったんデジタル情報に変換した後、その画像をＣＲＴ（陰極線管）上に結像させ、更に感光材料上に結像させて露光する方法や、デジタル情報に基づいてレーザー光強度を変化させて走査することにより露光する方法が増加してきた。スキャナーなどを通じてデジタルデータ化された画像情報は、コンピューター上で編集加工したり、更には文字やイラスト等のデータを付加することも比較的容易に行われるため、例えば人物、風景、動物等の写真撮影データに基づいた画像等（以下シーン画像）と、文字画像（特に細かくて小さな黒文字画像）が混在する画像を扱う機会が増加している。そのため、デジタルデータに基づく画像出力においては、シーン画像はより自然に、文字画像は滲みなく再現させるという２つの要求を同時に満足する必要がある。
【０００４】
デジタルデータ化された画像情報に基づいて露光を行うデジタル露光装置として、現在多くの機種が販売されており、また、露光光源や制御装置等の進歩と相まって新しいデジタル露光装置も数多く研究開発されている。これらのデジタル露光装置の中でも、露光光源としてレーザーやＬＥＤのように光源波長分布がシャープなものを用いる装置が主流になりつつある。しかし、各種デジタル露光装置が搭載しているレーザーやＬＥＤの種類は統一されているわけではなく、露光装置毎に露光波長が異なる場合が多い。さらに、同じ露光光源を用いていても、露光ビームの重なり比率、隣接画素との露光時間間隔、１画素あたりの露光時間及び露光強度など、様々な点において異なる場合が多い。そのため、露光装置が異なった場合に、再現されるプリント品質が変動するという現象が生じやすく、その改善が望まれていた。
【０００５】
また、デジタル露光方式の中で、特によく用いられる露光方式の一つとして、光ビームによる走査露光方式が知られている。この方式において高速化を達成する手段の一つとして、同一色の露光光源を複数組み合わせて用いる方式（以下、「アレイ露光方式」と称する）が知られている。しかし、アレイ露光方式を用いた場合、単一光源での露光方式に比べて、露光スジをキャンセルする作業に手間がかかりやすいという現象があり、その改善が望まれていた。アレイブロックは一度に複数画素を露光する態様が一般的である。そのため、隣接する画素がアレイブロック内で同時に露光される場合と、途中に感光材料の搬送、あるいは露光ヘッドの移動を挟んで異なるタイミングで露光される場合が生じる。このため隣接画素との露光時間間隔が異なった場合において、濃度変化が小さく安定した特性を有する感光材料が、露光スジをキャンセルする作業を容易にするために求められていた。
【０００６】
露光装置毎に、あるいは使用環境毎に感光材料を最適化することで、このような問題は軽減できるが、市場に展開されているデジタル露光装置の種類は数多く、また、今後も増え続けていくことが予想され、現実的な対応ではない。このような状況下において、どのような露光装置を用いても、また使用環境が変化しても、文字輪郭がシャープでかつ滲みが小さく、また走査露光に起因する画像の濃淡スジが目立たない美しいプリントが得られるハロゲン化銀カラー写真感光材料及びその画像形成方法が望まれていた。
【０００７】
一方、広告展示用の透過観賞用大判カラープリント材料では、取り扱われる画像が物品を中心に均一な濃度を有する被写体が多く、更に、透過鑑賞材料で優位となる黒色のしまりに代表される高濃度再現が非常に重要であり、特に黒のしまり（最高濃度）と黒の色味（色調）で商品価値が大きく左右される。従って、黒色については実際に展示される様々なライトボックスのもとで好ましい再現が求められる。
【０００８】
上記各課題を踏まえて、デジタル露光方式を含め、高濃度に再現される広告用のカラープリント材料が開示されている（例えば、特許文献１、２参照。）。しかしながら、デジタル露光方式での文字の品質（輪郭、滲み）や黒色の品質について何ら言及されていない。また、様々なデジタル露光装置での好ましい文字品質の再現が可能となる技術について、詳細に開示されている（例えば、特許文献３参照。）が、透過鑑賞用の材料については言及されておらず、実際に本発明者らが検討した結果によれば透過鑑賞材料に必要な要件が、上記提案されている方法とは異なることが判明した。
【０００９】
上記の提案されている各方法をデジタル露光装置により露光、現像処理することにより得られる広告展示用の透過観賞用カラープリント材料に適用した場合、上述のごとく、黒の再現が十分ではなく、また、広告用途で使用頻度が極めて高い文字品質の再現性に関しては未だ満足できる品質であるとは言い難く、更なる改良が求められているのが現状である。
【特許文献１】特開２００１−２４９４３３号公報
【特許文献２】特開２００２−９０９３３号公報
【特許文献３】特開２００３−２０２６４７号公報
【発明の開示】
【発明が解決しようとする課題】
【００１０】
本発明は、上記課題に鑑みなされたものであり、その目的は、デジタル情報に基づき露光、現像することにより作製される広告展示用カラープリントに最適なハロゲン化銀カラー写真感光材料を提供することにあり、詳しくは、露光光源、露光方式が異なる様々なデジタル露光装置で露光した場合でも、文字画像の再現性に優れ、コマーシャル画像で多く取り扱われる均一濃度シーンにおいての画像走査ムラが軽減されたプリントを安定に再現でき、更に、透過鑑賞の際、黒のしまり（最高濃度）及び様々な光源で安定した再現が可能なハロゲン化銀カラー写真感光材料を提供することにある。
【課題を解決するための手段】
【００１１】
本発明の上記目的は、以下の構成により達成される。
【００１２】
（請求項１）
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が、各色画像形成層の全てが０．７５以上、１．００以下であることを特徴とするハロゲン化銀カラー写真感光材料。
【００１３】
（請求項２）
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が最大となる色画像形成層のＶＥ値をＡとし、最小となる色画像形成層のＶＥ値をＢとしたとき、その差ΔＶＥ1（Ａ−Ｂ）が、０以上、０．０６以下であることを特徴とするハロゲン化銀カラー写真感光材料。
【００１４】
（請求項３）
透過支持体上に、感光性ハロゲン化銀乳剤を含有するイエロー色画像形成層、マゼンタ色画像形成層、シアン色画像形成層の各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が、各色画像形成層の全てが０．８０以上、１．１５以下であることを特徴とするハロゲン化銀カラー写真感光材料。
【００１５】
（請求項４）
透過支持体上に、感光性ハロゲン化銀乳剤を含有するイエロー色画像形成層、マゼンタ色画像形成層、シアン色画像形成層の各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の有効階調領域（ＶＥ）が最大となる色画像形成層のＶＥ値とＣとし、最小となる色画像形成層のＶＥ値をＤとしたとき、その差ΔＶＥ2（Ｃ−Ｄ）が、０以上、０．１０以下であることを特徴とするハロゲン化銀カラー写真感光材料。
【００１６】
（請求項５）
透過支持体上に、感光性ハロゲン化銀乳剤を含有するイエロー色画像形成層、マゼンタ色画像形成層、シアン色画像形成層を各々少なくとも１層を有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が、各色画像形成層の全てが４．３以上、６．５以下であることを特徴とするハロゲン化銀カラー写真感光材料。
【００１７】
（請求項６）
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が最大となる色画像形成層の最大ポイントガンマ〔Ｐ−γ（ｍａｘ）〕をＥとし、最小となる色画像形成層の最大ポイントガンマ〔Ｐ−γ（ｍａｘ）〕をＦとしたとき、その差ΔＰγmax1（Ｅ−Ｆ）が、０以上、０．５０以下であることを特徴とするハロゲン化銀カラー写真感光材料。
【００１８】
（請求項７）
透過支持体上に、感光性ハロゲン化銀乳剤を含有するイエロー色画像形成層、マゼンタ色画像形成層、シアン色画像形成層を各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が、各色画像形成層の全てが５．０以上、７．０以下であることを特徴とするハロゲン化銀カラー写真感光材料。
【００１９】
（請求項８）
透過支持体上に、感光性ハロゲン化銀乳剤を含有するイエロー色画像形成層、マゼンタ色画像形成層、シアン色画像形成層を各々少なくとも１層と少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、一画素当たり１０-10秒以上、１０-3秒以下の露光時間で露光した後、発色処理して得られた色画像の最大ポイントガンマ〔Ｐ−γ（ｍａｘ）〕が最大となる色画像形成層の最大ポイントガンマ〔Ｐ−γ（ｍａｘ）〕をＧとし、最小となる色画像形成層の最大ポイントガンマ〔Ｐ−γ（ｍａｘ）〕をＨとしたとき、その差ΔＰγmax2（Ｇ−Ｈ）が、０以上、０．６０以下であることを特徴とするハロゲン化銀カラー写真感光材料。
【００２０】
（請求項９）
光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．０以上であることを特徴とする請求項１、２、５または６に記載のハロゲン化銀カラー写真感光材料。
【００２１】
（請求項１０）
光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量から、ΔＬｏｇＥで１．５高い露光量点における透過濃度が３．４以上であることを特徴とする請求項３、４、７または８に記載のハロゲン化銀カラー写真感光材料。
【００２２】
（請求項１１）
透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．０以上であって、かつマゼンタ色画像を形成する発色色素の分光スペクトルが、下式（Ｉ）で表されるΔλＨが８０ｎｍ以上、１１０ｎｍ以下であることを特徴とするハロゲン化銀カラー写真感光材料。
【００２３】
式（Ｉ）
ΔλＨ＝λＬ−λＬ′
〔式中、λＬはマゼンタ発色色素の最大吸収波長における最小濃度＋１．０を１００％とした時の吸収波形上で、５０％の濃度点における長波長側の波長であり、λＬ′は該５０％濃度点における短波長側の波長である。〕
（請求項１２）
透過支持体上に、感光性ハロゲン化銀乳剤を含有するイエロー色画像形成層、マゼンタ色画像形成層、シアン色画像形成層を各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、光学ウェッジを介して、キセノンフラッシュ光源にて露光時間１０-6秒で露光を行った後、発色処理して得られる色画像の全てが、濃度（Ｄ）−露光量（ＬｏｇＥ）特性曲線より求めた最小透過濃度＋０．１の濃度を得るのに要する露光量からΔＬｏｇＥで１．５高い露光量点における透過濃度が３．４以上であって、かつマゼンタ色画像を形成する発色色素の分光スペクトルが、前式（Ｉ）で表されるΔλＨが９５ｎｍ以上、１２０ｎｍ以下であることを特徴とするハロゲン化銀カラー写真感光材料。
【発明の効果】
【００２４】
本発明によれば、露光光源、露光方式が異なる様々なデジタル露光装置で露光した場合でも、文字画像の再現性に優れ、均一濃度シーンにおける画像走査ムラ耐性が向上し、透過鑑賞の際の黒のしまり（最高濃度）に優れ、かつ様々な光源での再現安定性に優れたハロゲン化銀カラー写真感光材料を提供することができる。
【発明を実施するための最良の形態】
【００２５】
以下、本発明を実施するための最良の形態について詳細に説明する。
【００２６】
本発明においては、透過支持体上に、感光性ハロゲン化銀乳剤を含有するイエロー色画像形成層、マゼンタ色画像形成層、シアン色画像形成層を各々少なくとも１層有し、かつ該感光性ハロゲン化銀乳剤が塩化銀含有率９５モル％以上のハロゲン化銀粒子を含有するハロゲン化銀カラー写真感光材料において、得られた３色（イエロー、マゼンタ及びシアン）の各色画像のそれぞれの有効階調領域（ＶＥ）が０．７５以上、１．００以下であること、あるいは、上記各色画像の有効階調領域（ＶＥ）において、最大となる色画像形成層のＶＥ値をＡとし、最小となる色画像形成層のＶＥ値をＢとしたとき、その差ΔＶＥ1（Ａ−Ｂ）が０以上、０．０６以下であることを特徴とする。また、得られた３色（イエロー、マゼンタ及びシアン）の各色画像のそれぞれの最大ポイントガンマ〔Ｐ−γ（ｍａｘ）〕が４．３以上、６．５以下であること、あるいは上記各色画像の最大ポイントガンマ〔Ｐ−γ（ｍａｘ）〕において、最大となる色画像形成層の最大ポイントガンマ〔Ｐ−γ（ｍａｘ）〕をＥとし、最小となる色画像形成層の最大ポイントガンマ〔Ｐ−γ（ｍａｘ）〕をＦとしたとき、その差ΔＰγmax1（Ｅ−Ｆ）が、０以上、０．５０以下であることを特徴とする。
【００２７】
更に、本発明においては、透過支持体上に、感光性ハロゲン化銀乳剤を含有するイエロー色画像形成層、マゼンタ色画像形成層、シアン色画像形成層の各々少なくとも１層と、少なくとも１層の白色顔料含有層とを有し、かつ該感光性ハロゲン化銀乳剤が塩化銀含有率９５モル％以上のハロゲン化銀粒子を含有するハロゲン化銀カラー写真感光材料において、得られた３色（イエロー、マゼンタ及びシアン）の各色画像のそれぞれの有効階調領域（ＶＥ）が０．８０以上、１．１５以下であること、あるいは、上記各色画像の有効階調領域（ＶＥ）において、最大となる色画像形成層のＶＥ値をＣとし、最小となる色画像形成層のＶＥ値をＤとしたとき、その差ΔＶＥ2（Ｃ−Ｄ）が０以上、０．１０以下であることを特徴とする。また、得られた３色（イエロー、マゼンタ及びシアン）の各色画像のそれぞれの最大ポイントガンマ〔Ｐ−γ（ｍａｘ）〕が５．０以上、７．０以下であること、あるいは上記各色画像の最大ポイントガンマ〔Ｐ−γ（ｍａｘ）〕において、最大となる色画像形成層の最大ポイントガンマ〔Ｐ−γ（ｍａｘ）〕をＧとし、最小となる色画像形成層の最大ポイントガンマ〔Ｐ−γ（ｍａｘ）〕をＨとしたとき、その差ΔＰγmax2（Ｇ−Ｈ）が、０以上、０．６０以下であることを特徴とする。
【００２８】
上記有効階調領域（ＶＥ）やその差ΔＶＥ、あるいは最大ポイントガンマ〔Ｐ−γ（ｍａｘ）〕やΔＰγmaxを上記で規定した条件とすることにより、露光光源、露光方式が異なる様々なデジタル露光装置で露光した場合でも、文字画像の再現性に優れ、均一濃度シーンにおける画像走査ムラ耐性が向上し、透過鑑賞の際の黒のしまり（最高濃度）に優れ、かつ様々な光源での再現安定性に優れたハロゲン化銀カラー写真感光材料を実現することができることを見出し、本発明に至った次第である。
【００２９】
本発明でいう有効階調領域（ＶＥ）とは、グレースケール出力時のポイントガンマの値が１．０以上となる露光量領域として定義する。本発明者らは鋭意検討を進めた結果、この露光領域はデジタル露光時のプリント画質に対する影響が大きく、特に、露光から現像までの処理時間が変化した場合において、文字画像の滲み及び走査露光スジの出易さに対する影響が大きいことが分かった。
【００３０】
また、本発明でいうポイントガンマとは、Ｔ．Ｈ．Ｊａｍｅｓ編「Ｔｈｅ  Ｔｈｅｏｒｙ  ｏｆ  ｔｈｅ  Ｐｈｏｔｏｇｒａｐｈｉｃ  Ｐｒｏｃｅｓｓ」第４版、５０２頁に記されているように、
ポイントガンマ＝ｄＤ／ｄＬｏｇＥ（Ｄは濃度、Ｅは露光量を表す）
で定義され、縦軸−濃度Ｄ、横軸−露光量からなる特性曲線（Ｄ−ＬｏｇＥ  ｃｕｒｖｅ）上の任意の点の微分値を表す。
【００３１】
本発明のハロゲン化銀カラー写真感光材料においては、一画素当たり１０-10秒以上、１０-3秒以下の露光時間で露光することを１つの特徴とする。
【００３２】
通常、画像情報をデジタル化して扱う場合、オリジナル画像を細かいマス目状に区切り、マス目毎に濃度情報をデジタル化して扱う方式が一般的である。本発明においては、このオリジナル画像をマス目状に区切って取り扱った場合の最小単位を１画素と定義する。従って、１画素当たりの露光時間とは、この１画素分のデジタルデータに基づいて、光ビームの強度或いは照射時間を制御している時間と考えることができる。
【００３３】
本発明においては、１画素当たりの露光時間が１０-10秒以上、１０-3秒以下となる露光条件で、本発明で規定する上記各要件を満たすことにより、本発明の目的とする効果を得ることができるが、本発明の効果をより明確とするためには、以下のような評価方法を好ましく用いることができる。
【００３４】
すなわち、光ビームのラスター間重なりが５〜３０％の範囲内となるように調整したレーザー走査露光装置を用いて、露光量を変化させながら１ｃｍ四方のパッチを感光材料上に露光していき、下記発色現像液（ＣＤＣ−１）を用いて、３７±０．５℃で１分５０秒間の発色現像（なお、発色現像後には、通常の１分５０秒の漂白定着及び水洗または安定化処理を施す）を行って得られた試料のグレーのパッチ部の透過濃度を測定し、横軸：露光量（ＬｏｇＥ）、縦軸：透過濃度（Ｄ）から構成される特性曲線を作成し、ステップ毎に露光量に対する濃度の微分値を計算してポイントガンマを求めることができる。なお、本発明においては、露光終了から現像開始までの時間は１時間とする。
【００３５】
また、本発明のハロゲン化銀カラー感光材料においては、透過濃度を階段状に変化させた光学ウェッジを介して、キセノンフラッシュ光源にて露光時間１０-6秒で露光を行った後、発色処理して得られる色画像の全てが、上記で説明した濃度（Ｄ）−露光量（ＬｏｇＥ）特性曲線より求めた最小透過濃度＋０．１の濃度を得るのに要する露光量点から横軸であるΔＬｏｇＥで１．５高い露光量点における透過濃度が３．０以上であることが好ましい。これは、特に高濃度域において、高い画像濃度とすることにより、特に黒の再現がより好ましくなり、また、広告用途で使用頻度が極めて高い文字品質の再現性を付与させるのに極めて有効な手段である。
【００３６】
〔発色現像液（ＣＤＣ−１）〕
純水                                                      ８００ｍｌ
トリエチレンジアミン                                            ２ｇ
ジエチレングリコール                                          １０ｇ
臭化カリウム                                              ０．０２ｇ
塩化カリウム                                                ４．５ｇ
亜硫酸カリウム                                            ０．２５ｇ
Ｎ−エチル−Ｎ−（βメタンスルホンアミドエチル）−３−メチル−４−
アミノアニリン硫酸塩                                      ４．０ｇ
Ｎ，Ｎ−ジエチルヒドロキシルアミン                          ５．６ｇ
トリエタノールアミン                                      １０．０ｇ
ジエチレントリアミン五酢酸ナトリウム塩                      ２．０ｇ
炭酸カリウム                                                  ３０ｇ
水を加えて全量を１リットルとし、硫酸または水酸化カリウムによりｐＨを１０．１に調整する。
【００３７】
本発明においては、光ビームの直径（ビーム径）をラスターの幅とする。ここでいう光ビーム径とは、光ビーム強度が最大強度（ビームの中心）のｅ-2倍となるところを取り出してできる円の径と定義でき、例えば、スリットとパワーメーターを組み合わせたビームモニター等によって求めることができる。
【００３８】
本発明で規定した有効階調領域（ＶＥ）やその差ΔＶＥ及び最大ポイントガンマ〔Ｐ−γ（ｍａｘ）〕やΔＰγmax、あるいは請求項１０又は請求項１１で規定する最小透過濃度＋０．１の濃度を得るのに要する露光量点から横軸であるΔＬｏｇＥで１．５高い露光量点における透過濃度を実現する手段としては、特に制限はないが、例えば、ハロゲン化銀カラー感光材料中に含まれる感光性ハロゲン化銀乳剤の特性を最適にコントロールしたり、塗設される感光性ハロゲン化銀やカプラー、あるいは抑制剤等の各種写真用添加剤の種類や添加量を適宜コントロールしたりする方法等を、単独、あるいは組み合わせて用いることにより達成することができる。
【００３９】
本発明のハロゲン化銀カラー写真感光材料（以下、単に感光材料ともいう）を用いて、写真画像を形成するには、デジタル画像データに基づいて１画素当たりの露光時間が１０-10秒以上、１０-3秒以下となるような露光方式を用いることが好ましい。中でも光ビームによる走査露光方式が、高いプリント生産性を維持しながら高品質なプリントが得られるという観点で好ましく用いることができる。
【００４０】
本発明に好ましく用いられる光ビームによる走査露光は、通常、光ビームによる線状露光（ラスター露光：主走査）と、この線状露光方向に対して垂直方向への感光材料の相対的な移動（副走査）の組み合わせで行われることが一般的である。例えば、円筒状のドラムの外周あるいは内周に感光材料を固定し、光ビームを照射しながらドラムを回転させることで主走査を行うと同時に、光源をドラムの回転方向に対して垂直に移動させることで副走査を行う方式（ドラム方式）や、回転させたポリゴンミラーに光ビームを照射することで反射ビームをポリゴンミラーの回転面と水平に走査（主走査）するとともに、感光材料をポリゴンの回転面に対して垂直に搬送することで副走査を行う方式（ポリゴン方式）等が多く用いられている。ドラム方式においては、ドラム径やドラムの回転速度を調整することで主走査速度を調整でき、光源の移動速度を調整することで副走査速度を調整できる。また、ポリゴン方式ではポリゴンの大きさ、面数、回転速度等を調整することで主走査速度を調整でき、感光材料の搬送速度を調整することで副走査速度を調整できる。
【００４１】
光ビームのラスター間重なりは、上述の主走査速度と副走査速度のタイミングを調整することで、適宜コントロールすることができる。また、光源をアレイ状に並べた露光ヘッドを用いた場合には、個々の光源の間隔を適宜調整することで光ビームのラスター間重なりをコントロールすることができる。
【００４２】
本発明に用いることができる露光光源の種類としては、発光ダイオード（ＬＥＤ）、ガスレーザー、半導体レーザー（ＬＤ）、ＬＤあるいはＬＤを励起光源として用いた固体レーザーと第２高調波変化素子（いわゆるＳＨＧ素子）との組み合わせ、有機あるいは無機ＥＬ素子、蛍光表示管等の公知の光源をいずれも用いることができる。また、ＰＬＺＴ素子、ＤＭＤ素子、あるいは液晶のようなシャッター素子とハロゲンランプのような光源及びカラーフィルターを組み合わせたような光源も好ましく用いることができる。
【００４３】
次いで、本発明に係る各色画像形成層の構成要素について説明する。
【００４４】
本発明の感光材料に用いられるハロゲン化銀乳剤の組成は、塩化銀、臭化銀、塩臭化銀、沃臭化銀、塩沃臭化銀、塩沃化銀等任意のハロゲン組成を有するものであってもよいが、中でも塩化銀を９５モル％以上含有する塩臭化銀、あるいは塩沃化銀の場合、本発明の効果が顕著となり好ましい。また、迅速処理性、処理安定性の観点からは、好ましくは９７モル％以上、より好ましくは９８〜９９．９モル％の塩化銀を含有するハロゲン化銀乳剤が好ましい。
【００４５】
本発明の感光材料においては、高照度短時間露光における高濃度域での特性曲線の軟調化を軽減する観点から、臭化銀を高濃度に含有する部分を有するハロゲン化銀乳剤も好ましく用いることができる。この場合、高濃度に臭化銀を含有する部分は、ハロゲン化銀粒子にエピタキシー接合していても、いわゆるコア・シェル乳剤であってもよいし、完全な層を形成せず単に部分的に組成の異なる領域が存在するだけであってもよい。また、組成は連続的に変化してもよいし不連続に変化してもよい。臭化銀が高濃度に存在する部分は、ハロゲン化銀粒子の表面、あるいは結晶粒子の頂点であることが特に好ましい。
【００４６】
本発明の感光材料においては、高照度短時間の走査露光での軟調化を軽減する観点から、重金属イオンを含有させたハロゲン化銀粒子を用いることが好ましい。このような目的に用いることのできる重金属イオンとしては、例えば、鉄、イリジウム、白金、パラジウム、ニッケル、ロジウム、オスミウム、ルテニウム、コバルト等の第８〜１０族金属や、カドミウム、亜鉛、水銀などの第１２族遷移金属や、鉛、レニウム、モリブデン、タングステン、ガリウム、クロムの各イオンを挙げることができる。中でも鉄、イリジウム、白金、ルテニウム、ガリウム、オスミウムの金属イオンが好ましい。これらの金属イオンは、塩や錯塩の形態でハロゲン化銀乳剤に添加することができる。
【００４７】
前記重金属イオンが錯体を形成する場合には、その配位子またはイオンとしては、例えば、シアン化物イオン、チオシアン酸イオン、シアン酸イオン、塩化物イオン、臭化物イオン、沃化物イオン、硝酸イオン、カルボニル、アンモニア等を挙げることができる。中でも、シアン化物イオン、チオシアン酸イオン、イソチオシアン酸イオン、塩化物イオン、臭化物イオン等が好ましい。
【００４８】
ハロゲン化銀粒子に上述の重金属イオンを含有させるためには、該重金属化合物をハロゲン化銀粒子の形成前、ハロゲン化銀粒子の形成中、ハロゲン化銀粒子の形成後等、物理熟成中の各工程における任意の時期で添加すればよい。また、添加においては、重金属化合物の溶液を粒子形成工程の全体或いは一部に亘って連続的に行うことができる。
【００４９】
前記重金属イオンをハロゲン化銀乳剤中に添加するときの量はハロゲン化銀１モル当り１×１０-9モル以上、１×１０-2モル以下がより好ましく、特に１×１０-8モル以上５×１０-5モル以下が好ましい。
【００５０】
本発明の感光材料において、ハロゲン化銀粒子の形状は任意のものを用いることができる。好ましい一つの例は、（１００）面を結晶表面として有する立方体である。また、米国特許第４，１８３，７５６号、同第４，２２５，６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１、３９（１９７３）等の文献に記載された方法等により、八面体、十四面体、十二面体等の形状を有する粒子をつくり、これを用いることもできる。さらに、双晶面を有する粒子を用いてもよい。
【００５１】
本発明の感光材料において、ハロゲン化銀粒子は単一の形状からなる粒子が好ましく用いられるが、単分散のハロゲン化銀乳剤を二種以上同一層に添加することが特に好ましい。
【００５２】
本発明に係るハロゲン化銀粒子の粒径は、特に制限はないが、迅速処理性及び、感度や他の写真性能などを考慮すると、好ましくは０．１〜１．２μｍ、更に好ましくは０．２〜１．０μｍの範囲である。この粒径は、粒子の投影面積か直径近似値を使って、これを測定することができる。粒子が実質的に均一形状である場合は、粒径分布は直径か投影面積として、これを表すことができる。
【００５３】
本発明の感光材料に用いられるハロゲン化銀粒子の粒径分布は、好ましくは変動係数が０．２２以下、更に好ましくは０．１５以下の単分散ハロゲン化銀粒子であり、特に好ましくは変動係数０．１５以下の単分散乳剤を２種以上同一層に添加することである。ここでいう変動係数とは、粒径分布の広さを表す係数であり、下記式によって定義される。
【００５４】
変動係数＝Ｓ／Ｒ
（ここで、Ｓは粒径分布の標準偏差、Ｒは平均粒径を表す。）
ここでいう粒径とは、球状のハロゲン化銀粒子の場合はその直径、また、立方体や球状以外の形状の粒子においては、その投影像を同面積の円像に換算したときの直径を表す。
【００５５】
ハロゲン化銀乳剤の調製装置、方法としては、当業界において公知の種々の方法を用いることができる。本発明の感光材料に用いられるハロゲン化銀乳剤は、酸性法、中性法、アンモニア法の何れの方法により得られたものであってもよい。ハロゲン化銀粒子は、一度に成長させたものであってもよいし、種粒子を調製した後、成長させたものでもよい。種粒子を調製する方法と粒子を成長させる方法は同じであっても、異なってもよい。
【００５６】
また、可溶性銀塩と可溶性ハロゲン化物塩を反応させる形式としては、順混合法、逆混合法、同時混合法、あるいはそれらの組合せた方法など、いずれでもよいが、同時混合法で得られたものが好ましい。更に、同時混合法の一形式として特開昭５４−４８５２１号等に記載されているｐＡｇコントロールド・ダブルジェット法を用いることもできる。
【００５７】
また、特開昭５７−９２５２３号、同５７−９２５２４号等に記載の反応母液中に配置された添加装置から水溶性銀塩及び水溶性ハロゲン化物塩水溶液を供給する装置、ドイツ公開特許第２，９２１，１６４号等に記載された水溶性銀塩及び水溶性ハロゲン化物塩水溶液を連続的に濃度変化して添加する装置、特公昭５６−５０１７７６号等に記載の反応器外に反応母液を取り出し、限外濾過法で濃縮することによりハロゲン化銀粒子間の距離を一定に保ちながら粒子形成を行なう装置などを用いてもよい。更に、必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【００５８】
本発明の感光材料に用いられるハロゲン化銀乳剤は、金化合物を用いる増感法、カルコゲン増感剤を用いる増感法を組み合わせて用いることができる。ハロゲン化銀乳剤に適用するカルコゲン増感剤としては、例えば、イオウ増感剤、セレン増感剤、テルル増感剤などを用いることができるが、中でもイオウ増感剤が好ましい。イオウ増感剤としては、例えば、チオ硫酸塩、アリルチオカルバミドチオ尿素、アリルイソチアシアネート、シスチン、ｐ−トルエンチオスルホン酸塩、ローダニン、無機イオウ等が挙げられる。イオウ増感剤の添加量としては、適用されるハロゲン化銀乳剤の種類や期待する効果の大きさなどにより変えることが好ましいが、概ねハロゲン化銀１モル当たり５×１０-10〜５×１０-5モルの範囲、好ましくは５×１０-8〜３×１０-5モルの範囲が好ましい。
【００５９】
金増感剤としては、例えば、塩化金酸、硫化金等の他各種の金錯体として添加することができる。用いられる配位子化合物としては、例えば、ジメチルローダニン、チオシアン酸、メルカプトテトラゾール、メルカプトトリアゾール等を挙げることができる。金化合物の使用量は、ハロゲン化銀乳剤の種類、使用する化合物の種類、熟成条件などによって一様ではないが、通常はハロゲン化銀１モル当たり１×１０-4〜１×１０-8モルであることが好ましい。更に好ましくは１×１０-5〜１×１０-8モルである。本発明に係るハロゲン化銀乳剤の化学増感法としては、還元増感法を用いてもよい。
【００６０】
本発明の感光材料に用いるハロゲン化銀乳剤には、感光材料の調製工程中に生じるカブリを防止したり、保存中の性能変動を小さくしたり、現像時に生じるカブリを防止する目的で、公知のカブリ防止剤や安定剤を用いることができる。この様な目的に用いることのできる好ましい化合物の例として、特開平２−１４６０３６号公報明細書７ページ下欄に記載された一般式（II）で表される化合物を挙げることができ、さらに好ましい具体的な化合物としては、同公報の８ページに記載の（IIａ−１）〜（IIａ−８）、（IIｂ−１）〜（IIｂ−７）の化合物や、１−（３−メトキシフェニル）−５−メルカプトテトラゾール、１−（４−エトキシフェニル）−５−メルカプトテトラゾール等の化合物を挙げることができる。これらの化合物は、その目的に応じて、ハロゲン化銀乳剤粒子の調製工程、化学増感工程、化学増感工程の終了時、塗布液調製工程などの工程で添加される。これらの化合物の存在下で化学増感を行う場合には、ハロゲン化銀１モル当り１×１０-5〜５×１０-4モル程度の量で好ましく用いられる。化学増感終了時に添加する場合には、ハロゲン化銀１モル当り１×１０-6〜１×１０-2モル程度の量が好ましく、１×１０-5〜５×１０-3モルがより好ましい。塗布液調製工程において、ハロゲン化銀乳剤層に添加する場合には、ハロゲン化銀１モル当り１×１０-6〜１×１０-1モル程度の量が好ましく、１×１０-5〜１×１０-2モルがより好ましい。また、ハロゲン化銀乳剤層以外の構成層に添加する場合には、塗布被膜中の量が、１ｍ2当り１×１０-9〜１×１０-3モル程度の量が好ましい。
【００６１】
本発明の感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号公報３０８ページに記載のＡＩ−１〜１１の染料、および特開平６−３７７０号公報明細書記載の染料、さらに特開平１１−１１９３７９号公報明細書に記載の染料が好ましく用いられ、赤外線吸収染料としては、特開平１−２８０７５０号公報の２ページ左下欄に記載の一般式（Ｉ）、（II）、（III）で表される化合物が好ましい分光特性を有し、ハロゲン化銀写真乳剤の写真特性への影響もなく、また残色による汚染もなく好ましい。
【００６２】
本発明の感光材料中に蛍光増白剤を添加することが、白地性改良の観点から好ましい。好ましく用いられる化合物としては、特開平２−２３２６５２号公報記載の一般式IIで示される化合物が挙げられる。
【００６３】
本発明の感光材料は、イエローカプラー、マゼンタカプラー、シアンカプラーに組み合わせて４００〜９００ｎｍの波長域の特定領域に分光増感されたハロゲン化銀乳剤を含む層を有する。該ハロゲン化銀乳剤は一種または、二種以上の増感色素を組み合わせて含有する。
【００６４】
本発明の感光材料に用いられるハロゲン化銀乳剤の分光増感に用いる分光増感色素としては、公知の化合物をいずれも用いることができるが、青感光性増感色素としては、特開平３−２５１８４０号公報２８ページに記載のＢＳ−１〜８を単独でまたは組み合わせて好ましく用いることができる。緑感光性増感色素としては、同公報２８ページに記載のＧＳ−１〜５が好ましく用いられる。赤感光性増感色素としては同公報２９ページに記載のＲＳ−１〜８が好ましく用いられる。また、半導体レーザーを用いるなどして赤外光により画像露光を行う場合には、赤外感光性増感色素を用いる必要があるが、赤外感光性増感色素としては、特開平４−２８５９５０号公報６〜８ページに記載のＩＲＳ−１〜１１の色素が好ましく用いられる。また、これらの赤外、赤、緑、青感光性増感色素に特開平４−２８５９５０号公報８〜９ページに記載の強色増感剤ＳＳ−１〜ＳＳ−９や特開平５−６６５１５号公報１５〜１７ページに記載の化合物Ｓ−１〜Ｓ−１７を組み合わせて用いるのが好ましい。これらの増感色素の添加時期としては、ハロゲン化銀粒子形成から化学増感終了までの任意の時期でよい。
【００６５】
増感色素の添加方法としては、メタノール、エタノール、フッ素化アルコール、アセトン、ジメチルホルムアミド等の水混和性有機溶媒や水に溶解して溶液として添加してもよいし、固体分散物として添加してもよい。
【００６６】
本発明の感光材料に用いられるカプラーとしては、発色現像主薬の酸化体とカップリング反応して３４０ｎｍより長波長域に分光吸収極大波長を有するカップリング生成物を形成し得るいかなる化合物をも用いることができるが、特に代表的な物としては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが代表的である。
【００６７】
本発明の感光材料に好ましく用いることのできるシアンカプラーとしては、特開平４−１１４１５４号公報明細書５ページ左下欄に記載の一般式（Ｃ−Ｉ）、（Ｃ−II）で表されるカプラーを挙げることができる。具体的な化合物は、同公報明細書５ページ右下欄〜６ページ左下欄にＣＣ−１〜ＣＣ−９として記載されているものを挙げることができる。
【００６８】
本発明の感光性ハロゲン化銀乳剤を含有するイエロー色画像形成層、マゼンタ色画像形成層、シアン色画像形成層を各々少なくとも１層有するハロゲン化銀カラー感光材料においては、マゼンタ色画像を形成する発色色素の分光スペクトルが、前記式（Ｉ）で表されるΔλＨが８０ｎｍ以上、１１０ｎｍ以下であることを特徴とする。
【００６９】
また、本発明の感光性ハロゲン化銀乳剤を含有するイエロー色画像形成層、マゼンタ色画像形成層、シアン色画像形成層を各々少なくとも１層と、少なくとも１層の白色顔料含有層とを有するハロゲン化銀カラー感光材料においては、マゼンタ色画像を形成する発色色素の分光スペクトルが、前記式（Ｉ）で表されるΔλＨが９５ｎｍ以上、１２０ｎｍ以下であることを特徴とする。
【００７０】
前記式（Ｉ）において、λＬはマゼンタ発色色素の最大吸収波長における最小濃度＋１．０を１００％とした時の吸収波形上で、５０％の濃度点における長波長側の波長であり、λＬ′は該５０％濃度点における短波長側の波長である。
【００７１】
詳しくは、光学ウェッジを介して、キセノンフラッシュ光源にて露光時間１０-6秒で緑色光での単色露光を行った後、発色処理して得られる色画像について、４００〜７００ｎｍの波長域について、分光光度計、例えば、日立製作所社製の３３０型自記分光光度計、Ｕ−３２１０型自記分光光度計、Ｕ−３４１０型自記分光光度計、コニカミノルタセンシング社製ＣＭ−２０２２分光測色計等を用いて、分光スペクトルを求め、マゼンタ色画像における最大吸収波長域（マゼンタ濃度の最大濃度波長）において、その最大濃度を最小濃度＋１．０のノルマライズし、これを１００％としたとき、その５０％濃度、すなわち半値濃度における長波端側の波長λＬと、短波端側の波長λＬ′の波長差ΔλＨ、すなわち半値巾が８０ｎｍ以上、１００ｎｍ以下であることを意味する。この様なシャープな分光スペクトルを有するマゼンタ画像を用いることにより、露光光源、露光方式が異なる様々なデジタル露光装置で露光した場合でも、文字画像の再現性に優れ、均一濃度シーンにおける画像走査ムラ耐性が向上し、透過鑑賞の際の黒のしまり（最高濃度）に優れ、かつ様々な光源での再現安定性に優れたハロゲン化銀カラー写真感光材料を実現することができる。
【００７２】
本発明において、上記で規定する条件を実現する手段として特に制限はないが、マゼンタ色画像形成層で用いるマゼンタカプラーとして、例えば、特開平４−１１４１５４号公報明細書４ページ右上欄に記載の一般式（Ｍ−Ｉ）、（Ｍ−II）で表されるカプラーを挙げることができる。具体的な化合物は、同公報明細書４ページ左下欄〜５ページ右上欄にＭＣ−１〜ＭＣ−１１として記載されているものを用いることが好ましい。上記マゼンタカプラーの中でより好ましいのは、同号公報明細書４ページ右上欄に記載の一般式（Ｍ−Ｉ）で表されるカプラーであり、そのうち、上記一般式（Ｍ−Ｉ）のＲＭが３級アルキル基であるカプラーが耐光性に優れ特に好ましい。同公報明細書５ページ上欄に記載されているＭＣ−８〜ＭＣ−１１は青から紫、赤に到る色の再現に優れ、さらにディテールの描写力にも優れており好ましい。
【００７３】
本発明の感光材料に好ましく用いることのできるイエローカプラーとしては、特開平４−１１４１５４号公報明細書３ページ右上欄に記載の一般式（Ｙ−Ｉ）で表されるカプラーを挙げることができる。具体的な化合物は、同公報明細書３ページ左下欄以降にＹＣ−１〜ＹＣ−９として記載されているものを挙げることができる。中でも同公報明細書の一般式［Ｙ−１］のＲＹ１がアルコキシ基であるカプラーまたは特開平６−６７３８８号公報明細書記載の一般式［Ｉ］で示されるカプラーは好ましい色調の黄色を再現でき好ましい。このうち特に好ましい化合物例としては特開平４−１１４１５４号公報明細書４ページ左下欄に記載されているＹＣ−８、ＹＣ−９、および特開平６−６７３８８号公報明細書１３〜１４ページに記載のＮｏ（１）〜（４７）で示される化合物をあげることができる。さらに最も好ましい化合物は特開平４−８１８４７号公報明細書１ページおよび同号公報明細書１１ページ〜１７ページに記載の一般式［Ｙ−１］で示される化合物である。
【００７４】
本発明の感光材料に用いられるカプラーやその他の有機化合物を添加する方法として水中油滴型乳化分散法を用いる場合には、通常、沸点１５０℃以上の水不溶性高沸点有機溶媒に、必要に応じて低沸点及び／または水溶性有機溶媒を併用して溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後、または、分散と同時に低沸点有機溶媒を除去する工程を入れてもよい。カプラーを溶解して分散するために用いることのできる高沸点有機溶媒としては、例えば、ジオクチルフタレート、ジイソデシルフタレート、ジブチルフタレート等のフタル酸エステル類、トリクレジルホスフェート、トリオクチルフタレート等のリン酸エステル類、が好ましく用いられる。また高沸点有機溶媒の誘電率としては３．５〜７．０であることが好ましい。また二種以上の高沸点有機溶媒を併用することもできる。
【００７５】
また、高沸点有機溶媒を用いる方法に代えて、または高沸点有機溶媒と併用して、水不溶性かつ有機溶媒可溶性のポリマー化合物を、必要に応じて低沸点及び／または水溶性有機溶媒に溶解し、ゼラチン水溶液などの親水性バインダー中に界面活性剤を用いて種々の分散手段により乳化分散する方法をとることもできる。この時用いられる水不溶性で有機溶媒可溶性のポリマーとしては、ポリ（Ｎ−ｔ−ブチルアクリルアミド）等を挙げることができる。
【００７６】
上記分散液は、通常ハロゲン化銀乳剤を含有する塗布液に添加されるが、分散した後、塗布液に添加されるまでの時間、および塗布液に添加した後、塗布までの時間は短いほうがよく、各々１０時間以内が好ましく、より好ましくは３時間以内、さらに好ましくは２０分以内となる態様である。
【００７７】
写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には、特開昭６４−２６８５４号公報明細書記載のＡ−１〜Ａ−１１が挙げられる。また、アルキル基に弗素原子を置換した界面活性剤も用いることができる。
【００７８】
上記各カプラーには、形成された色素画像の光、熱、湿度等による褪色を防止するため褪色防止剤を併用することが好ましい。特に好ましい化合物としては、特開平２−６６５４１号公報明細書３ページ記載の一般式ＩおよびIIで示されるフェニルエーテル系化合物、特開平３−１７４１５０号公報記載の一般式IIIＢで示されるフェノール系化合物特開平６４−９０４４５号公報記載の一般式Ａで示されるアミン系化合物、特開昭６２−１８２７４１号公報記載の一般式XII、XIII、XIV、XVで示される金属錯体が特にマゼンタ色素用として好ましい。また特開平１−１９６０４９号公報記載の一般式Ｉ′で示される化合物および特開平５−１１４１７号公報記載の一般式IIで示される化合物が特にイエロー、シアン色素用として好ましい。
【００７９】
発色色素の吸収波長をシフトさせる目的で、特開平４−１１４１５４号公報明細書９ページ左下欄に記載の化合物（ｄ−１１）、同号公報明細書１０ページ左下欄に記載の化合物（Ａ′−１）等の化合物を用いることができる。また、これ以外にも米国特許第４，７７４，１８７号に記載の蛍光色素放出化合物を用いることもできる。
【００８０】
本発明の感光材料には、現像主薬酸化体と反応する化合物を感光層と感光層の間の層に添加して色濁りを防止したり、またハロゲン化銀乳剤層に添加してカブリ等を改良したりすることが好ましい。このための化合物としてはハイドロキノン誘導体が好ましく、さらに好ましくは２、５−ジ−ｔ−オクチルハイドロキノンのようなジアルキルハイドロキノンである。特に好ましい化合物は、特開平４−１３３０５６号公報記載の一般式IIで示される化合物であり、同号公報明細書１３〜１４ページ記載の化合物II−１〜II−１４および１７ページ記載の化合物１が挙げられる。
【００８１】
本発明の感光材料中には、紫外線吸収剤を添加してスタチックカブリを防止したり、色素画像の耐光性を改良したりすることが好ましい。好ましい紫外線吸収剤としては、ベンゾトリアゾール類が挙げられ、特に好ましい化合物としては、特開平１−２５０９４４号公報記載の一般式III−３で示される化合物、特開昭６４−６６６４６号公報記載の一般式IIIで示される化合物、特開昭６３−１８７２４０号公報記載のＵＶ−１Ｌ〜ＵＶ−２７Ｌ、特開平４−１６３３号公報記載の一般式Ｉで示される化合物、特開平５−１６５１４４号公報記載の一般式（Ｉ）、（II）で示される化合物が挙げられる。
【００８２】
本発明の感光材料には、バインダーとしてゼラチンを用いることが有利であるが、必要に応じてゼラチン誘導体、ゼラチンと他の高分子のグラフトポリマー、ゼラチン以外のタンパク質、糖誘導体、セルロース誘導体、単一あるいは共重合体のごとき合成親水性高分子物質等の親水性コロイドも用いることができる。
【００８３】
これらバインダーの硬膜剤としてはビニルスルホン型硬膜剤やクロロトリアジン型硬膜剤を単独または併用して使用することが好ましく、例えば、特開昭６１−２４９０５４号、同６１−２４５１５３号公報記載の化合物を使用することが好ましい。また、写真性能や画像保存性に悪影響するカビや細菌の繁殖を防ぐため、コロイド層中に特開平３−１５７６４６号公報記載のような防腐剤および抗カビ剤を添加することが好ましい。また、感光材料の処理前あるいは処理後の表面物性を改良するため、保護層に特開平６−１１８５４３号公報や特開平２−７３２５０号公報明細書記載の滑り剤やマット剤を添加することが好ましい。
【００８４】
本発明の感光材料においては、イエロー色画像形成層、マゼンタ色画像形成層、シアン色画像形成層を、それぞれ少なくとも１層有していればよいが、必要に応じて複数の色画像形成層でユニットを形成してもよい。
【００８５】
本発明においては、上記説明した各色画像形成層と共に、少なくとも１層の白色顔料含有層とを有することを１つの特徴とする。
【００８６】
本発明に係る白色顔料含有層で用いる白色顔料としては、無機及び／又は有機の白色顔料を用いることができ、好ましくは無機の白色顔料であり、具体的には硫酸バリウム等のアルカリ土類金属の硫酸塩、炭酸カルシウム等のアルカリ土類金属の炭酸塩、微粉珪酸、合成珪酸塩のシリカ類、珪酸カルシウム、アルミナ、アルミナ水和物、酸化チタン、酸化亜鉛、タルク、クレイ等が挙げられる。白色顔料は好ましくは硫酸バリウム、炭酸カルシウム、酸化チタンである。上記白色顔料は、下記のバインダー質量に対し５〜５０質量％の範囲で存在させるのが好ましい。
【００８７】
本発明に係る白色顔料含有層では、上記白色顔料を保持する目的で、バインダーをもちいる。バインダーとしてゼラチンを用いることが有利であるが、必要に応じてゼラチン誘導体、ゼラチンと他の高分子のグラフトポリマー、ゼラチン以外のタンパク質、糖誘導体、セルロース誘導体、単一あるいは共重合体のごとき合成親水性高分子物質等の親水性コロイドも用いることができる。
【００８８】
本発明に係る白色顔料含有層では、上記化合物の他に、必要に応じて公知の界面活性剤、硬膜剤等を添加することができる。
【００８９】
本発明に係る白色顔料含有層は、本発明の感光材料においていずれの位置に配置してもよいが、本発明の目的効果を最大限に発揮する観点からは、下記で説明する透明支持体と最も下部に位置する色画像形成層との間に設けることが好ましい。
【００９０】
本発明のハロゲン化銀カラー感光材料においては、支持体として透明支持体を用いることが特徴の１つである。
【００９１】
本発明に係る透明支持体としては、プラスチックフィルムが好ましく、プラスチックフィルムを形成するポリマーとしては、ポリエステル（例えば、ポリエチレンテレフタレート）、ビニルアルコール、塩化ビニル、弗素化ビニル、酢酸ビニル等のホモポリマー及びコポリマー、酢酸セルロース、アクリロニトリル、アクリル酸アルキルエステル、メタクリル酸アルキルエステル、メタクリロニトリル、アルキルビニルエステル、アルキルビニルエーテル、ポリアミド等のホモポリマー及びコポリマー等を挙げることができる。
【００９２】
これらのポリマーのうち特に好ましいものはポリエステルである。ここで言うポリエステルとは、ポリエステルのみからなる熱可塑性樹脂は勿論のこと、主成分であるポリエステルの樹脂特性を実用的に変動させない範囲において他のポリマー、添加剤等を加えたものも包含される。
【００９３】
ポリエステルとしては、テレフタル酸、イソフタル酸、フタル酸、ナフタレンジカルボン酸等の芳香族ジカルボン酸とエチレングリコール、１，３−プロパンジオール、１，４−ブタンジオール等のグリコール類との縮合物のポリマー、例えばポリエチレンテレフタレート、ポリエチレン−２，６−ジナフタレート、ポリプロピレンテレフタレート、ポリブチレンテレフタレート等或いはこれらの共重合体が挙げられる。
【００９４】
ポリエステルとしては、ポリエチレンテレフタレート（以下、ＰＥＴと略称する）が好ましい。ＰＥＴフィルムは、水を浸透せず、平滑性に優れ、引張強度、引裂き強度等の機械的特性に優れ、熱収縮等の寸法安定性に優れ、更に現像処理時の耐薬品性に優れている。
【００９５】
本発明に係る透明支持体においては、白色顔料を用いることができ、白色顔料としては、無機及び／又は有機の白色顔料を用いることができ、好ましくは無機の白色顔料であり、具体的には硫酸バリウム等のアルカリ土類金属の硫酸塩、炭酸カルシウム等のアルカリ土類金属の炭酸塩、微粉珪酸、合成珪酸塩のシリカ類、珪酸カルシウム、アルミナ、アルミナ水和物、酸化チタン、酸化亜鉛、タルク、クレイ等が挙げられる。白色顔料は好ましくは硫酸バリウム、炭酸カルシウム、酸化チタンである。
【００９６】
前記白色顔料をプラスチックフィルム支持体に含有する場合、白色顔料はプラスチックフィルムを形成するポリマーの質量に対し５〜５０質量％の範囲で存在させるのが好ましい。
【００９７】
白色度としては、例えば、ＪＩＳ  Ｚ−８７２２、Ｚ−８７３０に定められた方法に従って測定される値（Ｌ*ａ*ｂ*）があるが、これに準ずればＬ*が８０％以上が好ましく、更に好ましくはＬ*が９０％以上であり、ａ*は−１．０〜＋１．０、ｂ*は−２．０〜−５．０の範囲のものが好ましい。
【００９８】
透過支持体は光沢がある方が好ましい。光沢を表す特性として光沢度がある。光沢度としては例えばＪＩＳ  Ｚ−８７４１に定められた方法に従って測定される値があるが、これに準ずれば光沢度は９０％以上が好ましく、更に好ましくは９５％以上である。
【００９９】
透過支持体は、取扱い上適度な剛性を持っていればよい。剛性を表す特性としては剛度がある。剛度としては、例えばＴＡＰＰＩ  Ｔ−４８９に定められた方法に従って測定される値があるが、これに準ずれば剛度はＬＤ（縦方向の剛度）８ｇ以上、ＴＤ（横方向の剛度）８ｇ以上が好ましい。
【０１００】
本発明に係る透明支持体には、必要に応じて支持体表面にコロナ放電、紫外線照射、火炎処理等を施した後、各写真構成層を直接または下塗層（支持体表面の接着性、帯電防止性、寸度安定性、耐摩擦性、硬さ、摩擦特性及び／またはその他の特性を向上するための１または２以上の下塗層）を介して塗布されていてもよい。
【０１０１】
本発明の感光材料において、塗布装置としては、スライドコーター、カーテンコーターあるいは押し出しコーター等を挙げることができる。
【０１０２】
本発明において、発色現像処理で用いられる芳香族一級アミン現像主薬としては、公知の化合物を用いることができる。これらの化合物の例として、Ｎ，Ｎ−ジエチル−ｐ−フェニレンジアミン、２−アミノ−５−ジエチルアミノトルエン、２−アミノ−５−（Ｎ−エチル−Ｎ−ラウリルアミノ）トルエン、４−（Ｎ−エチル−Ｎ−（β−ヒドロキシエチル）アミノ）アニリン、２−メチル−４−（Ｎ−エチル−Ｎ−（β−ヒドロキシエチル）アミノ）アニリン、４−アミノ−３−メチル−Ｎ−エチル−Ｎ−（β−（メタンスルホンアミド）エチル）−アニリン、Ｎ−（２−アミノ−５−ジエチルアミノフェニルエチル）メタンスルホンアミド、Ｎ，Ｎ−ジメチル−ｐ−フェニレンジアミン、４−アミノ−３−メチル−Ｎ−エチル−Ｎ−メトキシエチルアニリン、４−アミノ−３−メチル−Ｎ−エチル−Ｎ−（β−エトキシエチル）アニリン、４−アミノ−３−メチル−Ｎ−エチル−Ｎ−（γ−ヒドロキシプロピル）アニリン等が挙げられる。又、芳香族１級アミン発色現像主薬以外にも、例えば、欧州特許第５６５，１６５号、同第５７２，０５４号、同第５９３，１１０号、特開平８−２０２００２号、同８−２２７１３１号、同８−２３４３９０号、特願平１０−１７１３３５号、同等に記載されるスルホニルヒドラジド、カルボニルヒドラジド型発色現像主薬、特開平１１−１４９１４６号公報等に記載のスルホンアミドフェノール型発色現像主薬も好ましく用いることができる。
【０１０３】
本発明においては、上記発色現像主薬を含む発色現像液を任意のｐＨ域で使用できるが、迅速処理の観点からｐＨ９．５〜１３．０での使用が好ましく、より好ましくはｐＨ９．８〜１２．０の範囲である。
【０１０４】
発色現像の処理液温度は、３５〜７０℃が好ましい。温度が高いほど短時間の処理が可能であり好ましいが、処理液の安定性からは余り高くない方が好ましく、３７〜６０℃で処理することが好ましい。
【０１０５】
発色現像液には、前記の発色現像主薬に加えて、既知の現像液成分化合物を添加することができる。通常、ｐＨ緩衝作用を有するアルカリ剤、塩化物イオン、ベンゾトリアゾール類等の現像抑制剤、保恒剤、キレート剤などが用いられる。
【０１０６】
本発明の感光材料は、発色現像後、漂白処理及び定着処理を施される。
【０１０７】
漂白剤としては、通常、ポリカルボン酸の鉄錯塩が好ましく用いられる。中でもとりわけ好ましい化合物は、特開平５−２８１６８４号明細書に記載の漂白剤である。
【０１０８】
漂白剤は、好ましくは処理液１Ｌ当り０．０５ｇ〜５０ｇ用いられ、より好ましくは、０．１ｇ〜２０ｇの範囲で用いる態様である。また、漂白液又は漂白定着液の温度は漂白時間及び漂白カブリの観点から２０〜５０℃が好ましく、より好ましくは２５〜４５℃である。また、漂白液のｐＨは６．０以下が好ましく、より好ましくは１．０以上５．５以下であり、また、漂白定着液のｐＨは５．０〜９．０が好ましく、より好ましくは６．０〜８．５である。なお、漂白液又は漂白定着液のｐＨは、ハロゲン化銀カラー写真感光材料の処理時の処理槽のｐＨであり、いわゆる補充液のｐＨとは明確に区別されうる。
【０１０９】
漂白液又は漂白定着液には、上記以外に臭化アンモニウム、臭化カリウム、臭化ナトリウム等のハロゲン化物、各種の蛍光増白剤、消泡剤あるいは界面活性剤等を添加することもできる。
【０１１０】
本発明においては、漂白液又は漂白定着液の活性度を高める為に、処理浴中及び処理補充液貯蔵タンク内で所望により空気の吹き込み、又は酸素の吹き込みを行うこともでき、また過酸化水素、臭素酸塩、過硫酸塩等の酸化剤を適宜添加してもよい。
【０１１１】
定着液又は漂白定着液に用いられる定着剤としては、チオシアン酸塩、チオ硫酸塩が好ましく用いられる。
【０１１２】
定着液又は漂白定着液には、これら定着剤の他に各種の塩から成るｐＨ緩衝剤を単独或いは２種以上含むことができる。更にアルカリハライド又はアンモニウムハライド、例えば、臭化カリウム、臭化ナトリウム、塩化ナトリウム、臭化アンモニウム等の再ハロゲン化剤を適当量含有させることが望ましい。また、アルキルアミン類、ポリエチレンオキサイド類等の通常定着液又は漂白定着液に添加することが知られている化合物を適宜添加することができる。
【０１１３】
尚、本発明においては、漂白定着液から公知の方法で銀回収してもよい。
【０１１４】
漂白液及び定着液による処理時間は任意であるが、各々３分３０秒以下であることが好ましく、より好ましくは１０秒〜２分２０秒、特に好ましくは２０秒〜１分２０秒の範囲である。また漂白定着液による処理時間は４分以下が好ましく、より好ましくは１０秒〜２分２０秒の範囲である。
【０１１５】
また、本発明を実施する上で、漂白液あるいは漂白定着液中の全カチオンに対するアンモニウムイオンの比率が５０モル％以下である態様が好ましく、より好ましくは３０モル％以下、さらに好ましくは１０モル％以下である。
【０１１６】
漂白液、漂白定着液には強制的液撹拌を付与することが、処理速度向上の観点から好ましい。ここでいう強制的液撹拌とは、撹拌手段を付加して強制的に撹拌することを意味する。強制的撹拌手段としては、特開昭６４−２２２２５９号及び特開平１−２０６３４３号に記載の手段を好ましく用いることができる。
【０１１７】
漂白定着あるいは定着処理の後は、通常は水洗処理が行われる。又、水洗処理の代替として、安定化処理を行ってもよい。
【０１１８】
本発明の感光材料の現像処理に用いる現像処理装置としては、処理槽に配置されたローラーに感光材料を挟んで搬送するローラートランスポートタイプであっても、ベルトに感光材料を固定して搬送するエンドレスベルト方式であってもよいが、処理槽をスリット状に形成して、この処理槽に処理液を供給すると共に感光材料を搬送する方式や、処理液を噴霧状にするスプレー方式、処理液を含浸させた担体との接触によるウエッブ方式、粘性処理液による方式なども用いることができる。
【実施例】
【０１１９】
以下、実施例を挙げて本発明を具体的に説明するが、本発明はこれらに限定されるものではない。
【０１２０】
実施例１
《ハロゲン化銀乳剤の調製》
以下の方法に従って、各感光性ハロゲン化銀乳剤を調製した。
【０１２１】
〔青感光性ハロゲン化銀乳剤の調製〕
４０℃に保温した２％ゼラチン水溶液１リットル中に、下記（Ａ液）及び（Ｂ液）を、ｐＡｇを７．３、ｐＨを３．０に制御しつつ３０分かけて同時添加した。続いて、下記（Ｃ液）及び（Ｄ液）をｐＡｇを８．０、ｐＨを５．５に制御しつつ１５０分かけて同時添加した。更に、下記（Ｅ液）及び（Ｆ液）を、ｐＡｇを８．０、ｐＨを５．５に制御しつつ、３０分かけて同時添加した。この時、ｐＡｇの制御は、特開昭５９−４５４３７号記載の方法により行い、ｐＨの制御は硫酸又は水酸化ナトリウム水溶液を用いて行った。
【０１２２】
（Ａ液）
塩化ナトリウム                                                    ３．４２ｇ
臭化カリウム                                                      ０．０３ｇ
水を加えて                                                        ２００ｍｌ
（Ｂ液）
硝酸銀                                                                １０ｇ
水を加えて                                                        ２００ｍｌ
（Ｃ液）
塩化ナトリウム                                                    ７１．９ｇ
Ｋ2ＩｒＣｌ6                                        ４×１０-8モル／モルＡｇ
Ｋ4Ｆｅ（ＣＮ）6                                    ２×１０-5モル／モルＡｇ
臭化カリウム                                                        ０．７ｇ
水を加えて                                                        ４２０ｍｌ
（Ｄ液）
硝酸銀                                                              ２１０ｇ
水を加えて                                                        ４２０ｍｌ
（Ｅ液）
塩化ナトリウム                                                    ３０．８ｇ
臭化カリウム                                                      ０．３０ｇ
水を加えて                                                        １８０ｍｌ
（Ｆ液）
硝酸銀                                                                ９０ｇ
水を加えて                                                        １８０ｍｌ
上記各液の添加が終了した後、花王アトラス社製のデモールＮの５％水溶液と硫酸マグネシウムの２０％水溶液を用いて脱塩を行った後、ゼラチン水溶液と混合して、平均粒径が０．６４μｍ、粒径分布の変動係数が０．０７、塩化銀含有率が９９．５モル％の単分散立方体乳剤である乳剤ＥＭＰ−１Ａを得た。
【０１２３】
次いで、上記ＥＭＰ−１Ａの調製において、（Ａ液）と（Ｂ液）の添加時間、（Ｃ液）と（Ｄ液）の添加時間、及び（Ｅ液）と（Ｆ液）の添加時間をそれぞれ変更した以外は同様にして、平均粒径が０．５０μｍ、粒径分布の変動係数が０．０７、塩化銀含有率が９９．５モル％の単分散立方体乳剤である乳剤ＥＭＰ−１Ｂを調整した。
【０１２４】
次いで、上記乳剤ＥＭＰ−１Ａに対し、下記化合物を用いて６０℃にて化学増感を行った。また、乳剤ＥＭＰ−１Ｂに対しても同様に化学増感した後、増感された乳剤ＥＭＰ−１Ａと乳剤ＥＭＰ−１Ｂを銀量比で１：１の割合で混合して、青感光性ハロゲン化銀乳剤（Ｅｍ−Ｂ１）を得た。
【０１２５】
チオ硫酸ナトリウム                                    ０．８ｍｇ／モルＡｇＸ
塩化金酸                                              ０．５ｍｇ／モルＡｇＸ
安定剤：ＳＴＡＢ−１                              ４×１０-4モル／モルＡｇＸ
安定剤：ＳＴＡＢ−２                              ４×１０-4モル／モルＡｇＸ
安定剤：ＳＴＡＢ−３                              ４×１０-4モル／モルＡｇＸ
増感色素：ＢＳ−１                                ４×１０-4モル／モルＡｇＸ
増感色素：ＢＳ−２                                １×１０-4モル／モルＡｇＸ
ＳＴＡＢ−１：１−（３−アセトアミドフェニル）−５−メルカプトテトラゾール
ＳＴＡＢ−２：１−フェニル−５−メルカプトテトラゾール
ＳＴＡＢ−３：１−（４−エトキシフェニル）−５−メルカプトテトラゾール
〔緑感光性ハロゲン化銀乳剤の調製〕
前記乳剤ＥＭＰ−１Ａの調製において、（Ａ液）と（Ｂ液）、（Ｃ液）と（Ｄ液）及び（Ｅ液）と（Ｆ液）の添加時間をそれぞれ変更した以外は同様にして、平均粒径が０．５０μｍ、粒径分布の変動係数が０．０８、塩化銀含有率が９９．５モル％の単分散立方体乳剤である乳剤ＥＭＰ−２Ａ、及び平均粒径が０．４２μｍ、粒径分布の変動係数が０．０８、塩化銀含有率が９９．５モル％の単分散立方体乳剤である乳剤ＥＭＰ−２Ｂを調製した。
【０１２６】
上記調製した乳剤ＥＭＰ−２Ａに対し、下記化合物を用い６０℃にて化学増感を行った。また、乳剤ＥＭＰ−２Ｂに対しても同様に化学増感した後、増感された乳剤ＥＭＰ−２Ａと乳剤ＥＭＰ−２Ｂとを、銀量比で１：１の割合で混合し、緑感光性ハロゲン化銀乳剤（Ｅｍ−Ｇ１）を調製した。
【０１２７】
チオ硫酸ナトリウム                                    １．５ｍｇ／モルＡｇＸ
塩化金酸                                              １．０ｍｇ／モルＡｇＸ
安定剤：ＳＴＡＢ−１                          ３．０×１０-4モル／モルＡｇＸ
安定剤：ＳＴＡＢ−２                          ３．５×１０-4モル／モルＡｇＸ
安定剤：ＳＴＡＢ−３                          ３．１×１０-4モル／モルＡｇＸ
増感色素：ＧＳ−１                                ４×１０-4モル／モルＡｇＸ
〔赤感光性ハロゲン化銀乳剤の調製〕
前記乳剤ＥＰＭ−１Ａの調製において、（Ａ液）と（Ｂ液）、（Ｃ液）と（Ｄ液）及び（Ｅ液）と（Ｆ液）の添加時間をそれぞれ変更した以外は同様にして、平均粒径が０．４０μｍ、粒径分布の変動係数が０．０８、塩化銀含有率が９９．５モル％の単分散立方体乳剤である乳剤ＥＭＰ−３Ａ及び、平均粒径が０．４２μｍ、粒径分布の変動係数が０．０８、塩化銀含有率が９９．５モル％の単分散立方体乳剤である乳剤ＥＭＰ−３Ｂを調製した。
【０１２８】
上記調製した乳剤ＥＭＰ−３Ａに対し、下記化合物を用い６０℃にて化学増感を行った。また、乳剤ＥＭＰ−３Ｂに対しても同様に化学増感した後、増感された乳剤ＥＭＰ−３Ａと乳剤ＥＭＰ−３Ｂとを、銀量比で１：１の割合で混合し、赤感光性ハロゲン化銀乳剤（Ｅｍ−Ｒ１）を調製した。
【０１２９】
チオ硫酸ナトリウム                                    １．８ｍｇ／モルＡｇＸ
塩化金酸                                              ２．０ｍｇ／モルＡｇＸ
安定剤：ＳＴＡＢ−１                              ４×１０-4モル／モルＡｇＸ
安定剤：ＳＴＡＢ−２                              ４×１０-4モル／モルＡｇＸ
安定剤：ＳＴＡＢ−３                              ４×１０-4モル／モルＡｇＸ
増感色素：ＲＳ−１                                １×１０-4モル／モルＡｇＸ
増感色素：ＲＳ−２                                １×１０-4モル／モルＡｇＸ
安定剤：ＳＳ−１                                  ２×１０-3モル／モルＡｇＸ
【０１３０】
【化１】
2005221614.tif 000002
【０１３１】
《ハロゲン化銀カラー写真感光材料の作製》
〔試料１０１の作製〕
支持体として１８０μｍのポリエステル樹脂（ポリエチレンテレフタレート）からなる透明ポリエステルフィルム支持体を用い、この両面にゼラチン下引き層を設け、更に表１及び２に示す構成の各層を塗設し、ハロゲン化銀カラー写真感光材料である試料１０１を作製した。
【０１３２】
尚、硬膜剤としては（Ｈ−１）、（Ｈ−２）を添加した。また塗布助剤としては、界面活性剤（ＳＵ−２）、（ＳＵ−３）を添加し表面張力を調整した。また各層に、（Ｆ−１）を全量で０．０４ｇ／ｍ2となるように添加した。
【０１３３】
【表１】
2005221614.tif 000003
【０１３４】
【表２】
2005221614.tif 000004
【０１３５】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオロペンチル）・ナトリウム塩
ＤＢＰ：ジブチルフタレート
ＤＩＤＰ：ジ−ｉ−デシルフタレート
ＴＣＰ：トリクレジルホスフェート
ＯＬＡ：オレインアルコール
ＰＶＰ：ポリビニルピロリドン
Ｈ−１：テトラキス（ビニルスルホニルメチル）メタン
Ｈ−２：２，４−ジクロロ−６−ヒドロキシ−ｓ−トリアジン・ナトリウム
ＨＱ−４：２，５−ジ−ｔ−オクチルハイドロキノン
ＨＱ−７：２，５−ジ−ｓｅｃ−ドデシルハイドロキノン
ＨＱ−８：２，５−ジ−ｓｅｃ−テトラデシルハイドロキノン
ＨＱ−９：２−ｓｅｃ−ドデシル−５−ｓｅｃ−テトラデシルハイドロキノン
ＨＱ−１９：２，５−ジ（１，１−ジメチル−４−ヘキシルオキシカルボニル）ブチルハイドロキノン
画像安定化剤Ａ：ｐ−ｔ−オクチルフェノール
化合物Ｂ、Ｃ、Ｄ、Ｅ：各々、ＨＱ−７、８、９、１９のキノン体
【０１３６】
【化２】
2005221614.tif 000005
【０１３７】
【化３】
2005221614.tif 000006
【０１３８】
【化４】
2005221614.tif 000007
【０１３９】
【化５】
2005221614.tif 000008
【０１４０】
【化６】
2005221614.tif 000009
【０１４１】
〔試料１０２〜１０７の作製〕
上記試料１０１の作製において、第１層で用いた青感光性ハロゲン化銀乳剤（Ｅｍ−Ｂ１）、第３層で用いた緑感光性ハロゲン化銀乳剤（Ｅｍ−Ｇ１）及び第５層で用いた赤感光性ハロゲン化銀乳剤（Ｅｍ−Ｒ１）の化学増感条件（化学増感温度、時間、添加剤の添加タイミング等）及びハロゲン化銀乳剤の混合比率及びハロゲン化銀量を適宜コントロールして、表３に示すような有効階調領域（ＶＥ）となるように変更した以外は同様にして、試料１０２〜試料１０７を作製した。
【０１４２】
なお、表３に記載の試料１０１〜１０７の各有効階調領域（ＶＥ）の測定及びΔＶＥ1の算出は、以下の評価Ｓに従って行った。
【０１４３】
（評価Ｓ）
光源として、半導体レーザー（発振波長６５０ｎｍ）、Ｈｅ−Ｎｅガスレーザー（発振波長５４４ｎｍ）、Ａｒガスレーザー（発振波長４５８ｎｍ）を用い、光ビームのラスター間重なりが２５％となるように調整した走査露光装置を用いて、画像データに基づき各々のレーザービームに対してＡＯＭにより光量を変調しながら、ポリゴンに反射させて、感光材料上に主走査を行うと同時に、主走査方向に対して垂直方向に感光材料を搬送（副走査）して、１ｃｍ×１ｃｍのパッチ画像で、最大濃度から最小濃度まで段階的にグレーが再現できるように各色の露光量を調整しながら走査露光を行った。露光終了してから１時間後に、下記現像処理工程１により処理を行った。このようにして得られたグレーパッチ画像の各ステップに対して、透過型濃度計を用いて透過濃度を測定し、赤色レーザーの露光量（ＬｏｇＥ）に対する赤色光反射濃度（Ｄ）のプロット（特性曲線）、緑色レーザーの露光量（ＬｏｇＥ）に対する緑色光反射濃度（Ｄ）のプロット、青色レーザーの露光量（ＬｏｇＥ）に対する青色光反射濃度（Ｄ）のプロットを作成した。次いで、各色画像に対して、ステップ毎に露光量（ＬｏｇＥ）に対する濃度（Ｄ）の微分値を計算してポイントガンマを求め、ポイントガンマが１．０以上となる露光量領域（有効階調領域：ＶＥ）を求め、色画像の有効階調領域（ＶＥ）が最大となる色画像形成層のＶＥ値Ａと、最小となる色画像形成層のＶＥ値Ｂとの差（ΔＶＥ1）を求めた。
【０１４４】
〈現像処理工程１〉
現像処理工程１は、コニカカラーペーパープロセスＣＰＫ−２−２１（コニカミノルタフォトイメージング社製）を用いて、下記の条件で行った。
【０１４５】
処理工程            処理温度              時間              補充量
発色現像        ３５．０±０．３℃      １分５０秒      ３７３ｍｌ／ｍ2
漂白定着        ３０〜３５℃            １分５０秒      ４９７ｍｌ／ｍ2
水洗          ３０〜３５℃            ３分４０秒      ３〜１０ｌ／ｍ2
乾燥          ６５〜８５℃            ３分                  −
《各試料の画像形成及び評価》
上記作製した試料１０１〜１０７について、上記評価Ｓに加えて、下記の方法に従って、評価Ａ及び評価Ｂを行った。
【０１４６】
（評価Ａ）
露光装置をキセノンフラッシュ高照度感光計（山下電装（株）製ＳＸ−２０型）に変更し、ラッテンフィルターを組み合わせて、各試料にグレーステップ画像が得られるように適宜調整して、センシトメトリー用ウェッジを介して露光秒数１０-6秒で露光を行い評価Ｓと同様に現像処理、透過濃度測定を行い特性曲線を作成した。得られた特性曲線から、最小濃度＋０．１の濃度を与える露光量に対しΔＬｏｇＥで１．５高い露光量点での透過濃度を各色画像について求め、これをＤｙｍ、Ｄｍｍ、Ｄｃｍとした。
【０１４７】
（評価Ｂ）
上記評価Ｓで用いた露光装置において、各試料に対して画像出力が可能となるようにキャリブレーション操作を行い、ＬＵＴを作製した後、文字画像及び５０％グレーのベタ部を含むプリント画像を出力した。
【０１４８】
〈出力画像の評価〉
上記評価Ｂにより得られた各プリント画像を、ライトボックス（堀内カラーイルミックスII型）を用いて、透過光のもとで被験者２０名による目視観察を行い、文字の再現性（黒のしまり、エッジの切れ、文字輪郭の色ズレや白抜け部のつぶれの有無）及び、ベタ部の均一性（走査スジ、ざらつき感の有無）について評価した。なお、評価は、画質が優れているものほど高得点（最高１００点）として採点を行い、２０人の平均点を算出した。平均点が高いものほど、文字画像の再現性に優れ、走査ムラが軽減された美しいプリントが得られるということを示す。
【０１４９】
以上により得られた結果を、表３に示す。
【０１５０】
【表３】
2005221614.tif 000010
【０１５１】
表３に記載の結果より明らかなように、各色画像形成層における有効階調領域（ＶＥ）が１．０以下である本発明で規定する条件を満たす試料は、文字輪郭がシャープに再現され、またＶＥが最大となる色画像形成層のＶＥ値Ａと最小となる色画像形成層のＶＥ値Ｂとの差（ΔＶＥ1）が０．０６以下である本発明で規定する条件を満たす試料は、文字輪郭の滲みが小さいことで、ともに評価Ｂでの得点が高く美しい透過観賞用プリントが得られることが分かる。特に、両方で規定する条件を同時に満たす試料１０６及び試料１０７は、文字品位以外にも５０％グレーのベタ部でのざらつき感が特に小さく見え、より好ましい透過観賞用プリントであった。
【０１５２】
実施例２
《試料２０１〜２０７の作製》
実施例１に記載の試料１０１の作製において、支持体と第１層との間に、支持体側からＷＨ層、Ｇｅｌ層を下記の条件で新たに塗設し、更に、第１層で用いた青感光性ハロゲン化銀乳剤（Ｅｍ−Ｂ１）、第３層で用いた緑感光性ハロゲン化銀乳剤（Ｅｍ−Ｇ１）及び第５層で用いた赤感光性ハロゲン化銀乳剤（Ｅｍ−Ｒ１）の化学増感条件（化学増感温度、時間、添加剤の添加タイミング等）、混合比率及びハロゲン化銀量を適宜コントロールして、表４に示すような有効階調領域（ＶＥ）、ΔＶＥ2となるように変更した以外は同様にして、試料２０１〜試料２０７を作製した。
【０１５３】
〔ＷＨ層（白色顔料含有層）〕
ゼラチン                                                    ２．００ｇ／ｍ2
ＴｉＯ2                                                     １．８０ｇ／ｍ2
〔Ｇｅｌ層（中間層）〕
ゼラチン                                                    １．３０ｇ／ｍ2
尚、硬膜剤として（Ｈ−１）、（Ｈ−２）を添加し、更に塗布助剤として、界面活性剤（ＳＵ−２）、（ＳＵ−３）を添加した。
【０１５４】
《試料２０１〜２０７の特性評価》
上記作製した試料２０１〜２０７について、実施例１に記載の方法と同様にして評価Ａ及び評価Ｂを行い、得られた結果を表４に示す。
【０１５５】
【表４】
2005221614.tif 000011
【０１５６】
表４に記載の結果より明らかなように、各色画像形成層における有効階調領域（ＶＥ）が１．１５以下である本発明で規定する条件を満たす試料は、文字輪郭がシャープに再現され、またＶＥが最大となる色画像形成層のＶＥ値Ｃと最小となる色画像形成層のＶＥ値Ｄとの差（ΔＶＥ2）が０．１０以下である本発明で規定する条件を満たす試料は、文字輪郭の滲みが小さいことで、ともに評価Ｂでの得点が高く、美しい透過観賞用プリントに仕上げることができた。特に、両方で規定する条件を同時に満たす試料２０６及び試料２０７は、文字品位以外にも５０％グレーのベタ部でのざらつき感が特に小さく見え、より好ましい透過観賞用プリントであった。
【０１５７】
実施例３
《試料３０１〜３０７の作製》
実施例１に記載の試料１０１の作製において、第１層で用いた青感光性ハロゲン化銀乳剤（Ｅｍ−Ｂ１）、第３層で用いた緑感光性ハロゲン化銀乳剤（Ｅｍ−Ｇ１）及び第５層で用いた赤感光性ハロゲン化銀乳剤（Ｅｍ−Ｒ１）の化学増感条件（化学増感温度、時間、添加剤の添加タイミング等）、混合比率、ハロゲン化銀量及び各カプラーの添加量を適宜コントロールして、表５に示すような最大ポイントガンマとなるように変更した以外は同様にして試料３０１〜試料３０７を作製した。
【０１５８】
尚、最大ポイントガンマは、実施例１に記載の評価Ｓと同様の方法により（ΔＰ−γ（ｍａｘ））を算出し、更に得られた各最大ポイントガンマ〔Ｐ−γ（ｍａｘ）〕が最大となる色画像形成層の最大ポイントガンマ〔Ｐ−γ（ｍａｘ）〕をＥとし、最小となる色画像形成層の最大ポイントガンマ〔Ｐ−γ（ｍａｘ）〕をＦとし、その差ΔＰγmax1（Ｅ−Ｆ）を算出し、得られた結果を表５に示す。
【０１５９】
《試料３０１〜３０７の特性評価》
得られた試料３０１〜３０７に対して、実施例１に記載の方法と同様にして、評価Ａ及び評価Ｂを行い、得られた結果を同じく表５に示す。
【０１６０】
【表５】
2005221614.tif 000012
【０１６１】
表５に記載の結果より明らかなように、各色画像形成層における最大ポイントガンマが４．３以上、６．５以下である本発明で規定する条件を満たす試料は、文字輪郭がシャープに再現され、また最大ポイントガンマＰ−γ（ｍａｘ）が最大となる色画像形成層のＰ−γ（ｍａｘ）値Ｅと、最小となる色画像形成層のΔＰ−γ（ｍａｘ）値Ｆとの差ΔＰγmax1が０．５０以下である本発明で規定する条件を満たす試料は、文字輪郭の滲みが小さいことで、ともに評価Ｂでの得点が高く、美しい透過観賞用プリントに仕上げることができた。特に、両方で規定する条件を同時に満たす試料３０６及び試料３０７は、文字品位以外にも５０％グレーのベタ部でのざらつき感が特に小さく見え、より好ましい透過観賞用プリントであった。
【０１６２】
実施例４
《試料４０１〜４０７の作製》
実施例２に記載の試料２０１の作製において、第１層で用いた青感光性ハロゲン化銀乳剤（Ｅｍ−Ｂ１）、第３層で用いた緑感光性ハロゲン化銀乳剤（Ｅｍ−Ｇ１）及び第５層で用いた赤感光性ハロゲン化銀乳剤（Ｅｍ−Ｒ１）の化学増感条件（化学増感温度、時間、添加剤の添加タイミング等）、混合比率、ハロゲン化銀量及び各カプラーの添加量を適宜コントロールして、表６に示すような最大ポイントガンマとなるように変更した以外は同様にして試料４０１〜試料４０７を作製した。
【０１６３】
尚、最大ポイントガンマは、実施例１に記載の評価Ｓと同様の方法により（ΔＰ−γ（ｍａｘ））を算出し、更に得られた各最大ポイントガンマ〔Ｐ−γ（ｍａｘ）〕が最大となる色画像形成層の最大ポイントガンマ〔Ｐ−γ（ｍａｘ）〕をＧとし、最小となる色画像形成層の最大ポイントガンマ〔Ｐ−γ（ｍａｘ）〕をＨとし、その差ΔＰγmax2（Ｇ−Ｈ）を算出し、得られた結果を表６に示す。
【０１６４】
《試料４０１〜４０７の特性評価》
得られた試料４０１〜４０７に対して、実施例１に記載の方法と同様にして、評価Ａ及び評価Ｂを行い、得られた結果を同じく表６に示す。
【０１６５】
【表６】
2005221614.tif 000013
【０１６６】
表６に記載の結果より明らかなように、各色画像形成層における最大ポイントガンマが５．０以上、７．０以下である本発明で規定する条件を満たす試料は、文字輪郭がシャープに再現され、また最大ポイントガンマＰ−γ（ｍａｘ）が最大となる色画像形成層のＰ−γ（ｍａｘ）値Ｇと、最小となる色画像形成層のΔＰ−γ（ｍａｘ）値Ｈとの差ΔＰγmax2が０．６０以下である本発明で規定する条件を満たす試料は、文字輪郭の滲みが小さいことで、ともに評価Ｂでの得点が高く美しい透過観賞用プリントに仕上げることができた。特に、両方の用件を同時に満たす試料４０６及び試料４０７は文字品位以外にも５０％グレーのベタ部でのざらつき感が特に小さく見え、より好ましい透過観賞用プリントであった。
【０１６７】
実施例５
《試料５０１〜５０６の作製》
実施例１に記載の試料１０１の作製において、第３層で用いたマゼンタカプラー（Ｍ−１、Ｍ−２）とカプラー用の高沸点有機溶媒であるＤＩＤＰ、ＤＢＰとを、表７に記載の内容に変更し、更に、第１層で用いた青感光性ハロゲン化銀乳剤（Ｅｍ−Ｂ１）、第３層で用いた緑感光性ハロゲン化銀乳剤（Ｅｍ−Ｇ１）及び第５層で用いた赤感光性ハロゲン化銀乳剤（Ｅｍ−Ｒ１）の化学増感条件（化学増感温度、時間、添加剤の添加タイミング等）及びハロゲン化銀乳剤の混合比率をコントロールすることで、実施例１に記載の評価Ａにおける各色画像のＤｙｍ、Ｄｍｍ、Ｄｃｍを表８で示す値となるように適宜変更した以外は同様にして、試料５０１〜５０６を作製した。
【０１６８】
【表７】
2005221614.tif 000014
【０１６９】
《試料５０１〜５０６の特性評価》
（波長差ΔλＨの測定）
上記作製した各試料に対し、実施例１に記載の評価Ａの方法に従って、ラッテンフィルターＮｏ．９９（イーストマンコダック社製）を用いて緑色光単色による露光を施した後、発色現像処理を行った。
【０１７０】
次いで、得られたマゼンタ色画像について、日立製作所社製の３３０型自記分光光度計を用いて、４００〜７００ｎｍにおける分光スペクトルを求め、マゼンタ色画像における最大吸収波長域（λｍａｘ）で、その最大濃度を最小濃度＋１．０のノルマライズし、これを１００％としたとき、その５０％濃度、すなわち半値濃度における長波端側の波長λＬと、短波端側の波長λＬ′の波長差ΔλＨを求めた。
【０１７１】
（評価Ｃ）
実施例１に記載の評価Ｂと同様に、キャリブレーション操作を行いＬＵＴを作成後、５０％、１．０％と０．１％のグレーまたは黒のベタ部を含むプリント画像を出力した。
【０１７２】
得られた各プリント画像を、ライトボックス（堀内カラーイルミックスII型）と三波調蛍光灯（ＥＸ−Ｎタイプ）の透過光のもとで被験者２０名による目視評価を行い、黒のしまりと黒の色調、及び均一性（走査スジ、ざらつき感の有無）ついて目視評価した。尚、評価は、画質が優れているものほど高得点（最高１００点）として採点を行い、２０人の平均点を算出した。平均点の高いものほど、黒のしまりと色調の再現性に優れた美しいプリントが得られることを示す。これにより得られた値を表８に示す。
【０１７３】
【表８】
2005221614.tif 000015
【０１７４】
表８に記載の結果より明らかなように、Ｄｙｍ、Ｄｍｍ、Ｄｃｍの全てが３．０以上であれば、１．０％、０．１％の黒色が濃度が高くしまって見えることが予想されるものの実際には、マゼンタ発色色素のΔλＨに大きく依存しており、本発明で規定する条件から外れる試料５０２においては、満足できる黒のしまりが得られておらず、かつ黒の色調も２種の観察光源でマゼンタ気味とグリーン気味となり、全く異なる見え方であり、共にポイントが低い。一方、本発明で規定する条件を満たす試料５０４、５０５、５０６は、黒のしまりが良好であり、また２種の観察光源で黒の色味も近く、違和感がないことでポイントが高かった。その上、本発明の試料においては、５０％グレーでの走査スジ、ざらつき感が無く自然なつながりに観察された。
【０１７５】
実施例６
《試料６０１〜６０６の作製》
実施例５に記載の試料５０１〜５０６の作製において、支持体と第１層との間に、支持体側からＷＨ層、Ｇｅｌ層を下記の条件で新たに塗設した以外は同様にして、試料６０１〜６０６を作製した。
【０１７６】
〔ＷＨ層（白色顔料含有層）〕
ゼラチン                                                    ２．００ｇ／ｍ2
ＴｉＯ2                                                     １．８０ｇ／ｍ2
〔Ｇｅｌ層（中間層）〕
ゼラチン                                                    １．３０ｇ／ｍ2
尚、硬膜剤として（Ｈ−１）、（Ｈ−２）を添加し、更に塗布助剤として、界面活性剤（ＳＵ−２）、（ＳＵ−３）を添加した。なお、Ｄｙｍ、Ｄｍｍ、Ｄｃｍは、実施例１に記載の評価Ａに従って求めた。
【０１７７】
《試料６０１〜６０６の特性評価》
上記作製した試料６０１〜６０６について、実施例５に記載の方法によりΔλＬＨの測定と評価Ｃを行い、得られた結果を表９に示す。
【０１７８】
【表９】
2005221614.tif 000016
【０１７９】
表９に記載の結果より明らかなように、Ｄｙｍ、Ｄｍｍ、Ｄｃｍの全てが３．４以上を有していれば、１．０％、０．１％の黒色が濃度が高くしまって見えることが予想されるものの、実際には、マゼンタ発色色素のΔλＨに大きく依存しており、本発明で規定する条件から外れる試料６０２においては、満足できる黒のしまりが得られておらず、かつ黒の色調も２種の観察光源でマゼンタ気味とグリーン気味となり、全く異なる見え方をする意味でポイントが低い。一方、本発明で規定する条件を満たす試料６０４、６０５、６０６は、いずれも黒のしまりが良好であり、また２種の観察光源での黒の色味も近く、違和感がないことでポイントが高かった。更に、本発明の試料においては、５０％グレーでの走査スジ、ざらつき感が無く自然なつながりに見えた。